КАТАЛИЗАТОР ДЛЯ КАТАЛИТИЧЕСКОГО КРЕКИНГА ПСЕВДООЖИЖЕННОГО СЛОЯ

2
2
3
1. Катализатор для каталитического крекинга псевдоожиженного слоя, содержащий по меньшей мере один носитель, выбранный из группы, состоящей из SiO, АlO и композитных молекулярных сит, и композицию, имеющую следующую химическую формулу (на основе атомного отношения):
a
b
c
x
ABPO,
где А - по меньшей мере один элемент, выбранный из группы, состоящей из редкоземельных элементов;
В - по меньшей мере один элемент, выбранный из группы, состоящей из элементов VIII, IB, IIB, VIIB, VIB, IA и IIА групп;
параметр а изменяется в диапазоне 0,01-0,5;
параметр b изменяется в диапазоне 0,01-0,5;
параметр с изменяется в диапазоне 0,01-0,5;
и Х - общее количество атомов кислорода, удовлетворяющих требованиям валентности каждого из элементов в катализаторе; указанные композитные молекулярные сита представляют собой выращенные совместно по меньшей мере два молекулярных сита, выбранные из группы, состоящей из ZSM-5, Y-цеолита, β-цеолита, МСМ-22, SAPO-34 и морденита, причем молекулярные сита в катализаторе составляют 0-60% от веса катализатора.
2. Катализатор для каталитического крекинга псевдоожиженного слоя по п.1, отличающийся тем, что параметр а изменяется в диапазоне 0,01-0,3, параметр b изменяется в диапазоне 0,01-0,3, и параметр с изменяется в диапазоне 0,01-0,3.
3. Катализатор для каталитического крекинга псевдоожиженного слоя по п.1, отличающийся тем, что редкоземельный элемент является по меньшей мере одним элементом, выбранным из группы, состоящей из La и Се.
4. Катализатор для каталитического крекинга псевдоожиженного слоя по п.1, отличающийся тем, что элемент группы VIII является по меньшей мере одним элементом, выбранным из группы, состоящей из Fe, Со и Ni; элемент группы IB является по меньшей мере одним элементом, выбранным из группы, состоящей из Сu и Ag; элементом группы IIB является Zn; элементом группы VIIB является Мn; элементом группы VIB является по меньшей мере один элемент, выбранный из группы, состоящей из Сr и Мо; элементом группы IA является по меньшей мере один элемент, выбранный из группы, состоящей из Li, Na и К; и элемент группы IIА является по меньшей мере одним элементом, выбранным из группы, состоящей из Mg, Ca, Ва и Sr.
5. Катализатор для каталитического крекинга псевдоожиженного слоя по п.1, отличающийся тем, что композитное молекулярное сито является по меньшей мере одним ситом, выбранным из группы, состоящей из ZSM-5/морденита, ZSМ-5/Y-цеолита и ZSM-5/β-цеолита.
2
2
3
6. Катализатор для каталитического крекинга псевдоожиженного слоя по п.1, отличающийся тем, что молярное отношение кремнезем/глинозем, SiO/AlO композитных молекулярных сит изменяется в диапазоне 10-500.
2
2
3
7. Катализатор для каталитического крекинга псевдоожиженного слоя по п.6, отличающийся тем, что молярное отношение кремнезем/глинозем, SiO/AlO композитных молекулярных сит изменяется в диапазоне 20-300.
8. Катализатор для каталитического крекинга псевдоожиженного слоя по п.1, отличающийся тем, что молекулярные сита составляют 10-60% от веса катализатора.
9. Катализатор для каталитического крекинга псевдоожиженного слоя по п.1, отличающийся тем, что молекулярные сита составляют 20-50% от веса катализатора.
10. Применение катализатора для каталитического крекинга псевдоожиженного слоя по п.1 для каталитического крекинга сырой нефти, легкого дизельного топлива, легкого бензина, бензина каталитического крекинга, газойля, нефтяного конденсата, олефина С4 или С5.